(57)【特許請求の範囲】
【請求項１】
冷凍装置（１００）の蒸発器（２３、３１）の製造方法であって、
伝熱管（５０）の外表面に対して、下記式（Ｉ）で表される構造を有するベンゾトリアゾール系化合物を０．１重量％以上１．０重量％以下と金属加工油とを含んでなる塗布剤を塗布し、防錆膜（５２）を形成させる第１工程と、
前記防錆膜が形成された前記伝熱管を伝熱フィン（６０）が有する孔（６２）に挿入する第２工程と、
前記伝熱フィンが挿入された前記伝熱管を拡管させる第３工程と、
を備えた冷凍装置の蒸発器の製造方法。
0006041014.tif 000004
（Ｉ）
（式中、Ｒ１〜Ｒ４はそれぞれ独立して水素またはメチル基、Ｒ５は炭素数１以上１８以下の脂肪族炭化水素基または（ＣＨ２）ｎ−Ｎ−Ｒ６−Ｒ７（ｎは１以上３以下の整数、Ｒ６、Ｒ７はそれぞれ独立して炭素数１以上１８以下の脂肪族炭化水素基）を表す。）
【請求項２】
前記伝熱管は、銅または銅合金によって構成されており、
前記伝熱フィンは、アルミニウムまたはアルミニウム合金によって構成されており、
前記第２工程で前記伝熱管を挿入する前記伝熱フィンには、前記金属加工油が塗布されている、
請求項１に記載の冷凍装置の蒸発器の製造方法。
【請求項３】
Ｒ５が、ＣＨ２−Ｎ−（ＣＨ２−ＣＨ（Ｃ２Ｈ５）−ＣＨ２−ＣＨ２−ＣＨ２−ＣＨ３）２である、
請求項１または２に記載の冷凍装置の蒸発器の製造方法。
【請求項４】
前記ベンゾトリアゾール系化合物は、Ｎ，Ｎ−ビス（２−エチルヘキシル）−４−メチル−１Ｈ−ベンゾトリアゾール−１−メタンアミンおよびＮ，Ｎ−ビス（２−エチルヘキシル）−５−メチル−１Ｈ−ベンゾトリアゾール−１−メタンアミンの混合物である、
請求項３に記載の冷凍装置の蒸発器の製造方法。
【請求項５】
前記塗布剤における前記混合物の配合割合は、０．２重量％以上１．０重量％以下である、
請求項４に記載の冷凍装置の蒸発器の製造方法。
【請求項６】
前記ベンゾトリアゾール系化合物は、１−［Ｎ，Ｎ−ビス（２−エチルヘキシル）アミノメチル］−１Ｈ−ベンゾトリアゾールであり、
前記塗布剤における前記ベンゾトリアゾール系化合物の配合割合は、０．４重量％以上１．０重量％以下である、
請求項３に記載の冷凍装置の蒸発器の製造方法。
【請求項７】
塗布された前記塗布剤を乾燥させる乾燥工程をさらに備え、
前記乾燥工程では、表面温度が１３０℃以上２００℃以下の条件下で乾燥させる、
請求項１から６のいずれか１項に記載の冷凍装置の蒸発器の製造方法。
【請求項８】
前記金属加工油は、揮発性である、
請求項１から７のいずれか１項に記載の冷凍装置の蒸発器の製造方法。
【請求項９】
前記第１工程と前記第２工程との間に、前記塗布剤が塗布された前記伝熱管を１８０度折り曲げる工程をさらに備えた、
請求項１から８のいずれか１項に記載の冷凍装置の蒸発器の製造方法。
【発明の詳細な説明】
【技術分野】
【０００１】
本発明は、冷凍装置の蒸発器の製造方法に関する。
【背景技術】
【０００２】
従来より、銅は、その腐食を抑制するために、その表面を防錆剤で覆った状態で用いられることがある。
【０００３】
例えば、特許文献１（特開２０１１−１８４７１４号公報）に記載の例では、銅の線材の表面に防錆膜を設けた例が紹介されている。ここで、防錆膜を形成させるために用いる防錆剤としては、ベンゾトリアゾールを、水、アルコール等に溶解させたものを用いている。
【発明の概要】
【発明が解決しようとする課題】
【０００４】
ここで、冷凍装置に用いられる銅配管は、表面が錆びるだけに留まらず、冷凍サイクルを行うことで生じる結露水または雨水等によってその外表面に蟻の巣状の腐食が発生して銅配管を貫通する穴が生じてしまう場合がある。このように銅配管に穴が生じてしまうと、内部を循環している冷媒が漏洩してしまうことになる。
【０００５】
このため、冷凍装置に用いられる銅配管の外表面においても、防錆膜を形成して、腐食を抑制することが求められる。
【０００６】
ところが、上記特許文献１に記載のベンゾトリアゾールは、水溶性であるため、結露水が生じる環境下または雨水に曝される環境下で用いられた場合には、ベンゾトリアゾールが溶け出してしまい、防錆効果が減少してしまうおそれがある。
【０００７】
本発明の課題は、上述した点に鑑みてなされたものであり、腐食を抑制させることが可能な冷凍装置の蒸発器の製造方法を提供することにある。
【課題を解決するための手段】
【０００８】
第１観点に係る冷凍装置の蒸発器の製造方法は、第１工程と、第２工程と、第３工程と、を備えている。第１工程では、伝熱管の外表面に対して、下記式（Ｉ）で表される構造を有するベンゾトリアゾール系化合物を０．１ｗｔ％以上１．０ｗｔ％以下と金属加工油とを含んでなる塗布剤を塗布し、防錆膜（５２）を形成させる。
0006041014.tif 000002
【０００９】
（Ｉ）
（式中、Ｒ１〜Ｒ４はそれぞれ独立して水素またはメチル基、Ｒ５は炭素数１以上１８以下の脂肪族炭化水素基または（ＣＨ２）ｎ−Ｎ−Ｒ６−Ｒ７（ｎは１以上３以下の整数、Ｒ６、Ｒ７はそれぞれ独立して炭素数１以上１８以下の脂肪族炭化水素基）を表す。）
第２工程では、防錆膜が形成された伝熱管を伝熱フィンが有する孔に挿入する。第３工程では、伝熱フィンが挿入された伝熱管を拡管させる。
【００１０】
この冷凍装置の蒸発器の製造方法では、製造された蒸発器について、結露水や雨水に曝されることがあっても、ベンゾトリアゾール系化合物は溶出しにくいことから、防錆効果を持続させることが可能になる。
【００１１】
第２観点に係る冷凍装置の蒸発器の製造方法は、第１観点に係る冷凍装置の蒸発器の製造方法であって、伝熱管は、銅または銅合金によって構成されている。伝熱フィンは、アルミニウムまたはアルミニウム合金によって構成されている。第２工程で伝熱管を挿入する伝熱フィンには、金属加工油が塗布されている。
【００１２】
第３観点に係る冷凍装置の蒸発器の製造方法は、第１観点または第２観点に係る冷凍装置の蒸発器の製造方法であって、Ｒ５が、ＣＨ２−Ｎ−（ＣＨ２−ＣＨ（Ｃ２Ｈ５）−ＣＨ２−ＣＨ２−ＣＨ２−ＣＨ３）２である。
【００１３】
この冷凍装置の蒸発器の製造方法では、ベンゾトリアゾール系化合物を金属加工油に対して十分に溶解させることが可能になる。
【００１４】
第４観点に係る冷凍装置の蒸発器の製造方法は、第３観点に係る冷凍装置の蒸発器の製造方法であって、ベンゾトリアゾール系化合物は、Ｎ，Ｎ−ビス（２−エチルヘキシル）−４−メチル−１Ｈ−ベンゾトリアゾール−１−メタンアミンおよびＮ，Ｎ−ビス（２−エチルヘキシル）−５−メチル−１Ｈ−ベンゾトリアゾール−１−メタンアミンの混合物である。
【００１５】
第５観点に係る冷凍装置の蒸発器の製造方法は、第４観点に係る冷凍装置の蒸発器の製造方法であって、塗布剤における混合物の配合割合は、０．２重量％以上１．０重量％以下である。
【００１６】
この冷凍装置の蒸発器の製造方法では、貫通孔にいたるような腐食孔の起点の発生を効果的に抑制することが可能になる。
【００１７】
第６観点に係る冷凍装置の蒸発器の製造方法は、第３観点に係る冷凍装置の蒸発器の製造方法であって、ベンゾトリアゾール系化合物は、Ｎ，Ｎ−ビス（２−エチルヘキシル）−１Ｈ−ベンゾトリアゾール−１−メタンアミンである。塗布剤におけるベンゾトリアゾール系化合物の配合割合は、０．４重量％以上１．０重量％以下である。
【００１８】
この冷凍装置の蒸発器の製造方法では、貫通孔にいたるような腐食孔の起点の発生を効果的に抑制することが可能になる。
【００１９】
第７観点に係る冷凍装置の蒸発器の製造方法は、第１観点から第６観点のいずれかに係る冷凍装置の蒸発器の製造方法であって、塗布された塗布剤を乾燥させる乾燥工程をさらに備えている。乾燥工程では、表面温度が１３０℃以上２００℃以下の条件下で乾燥させる。
【００２０】
第８観点に係る冷凍装置の蒸発器の製造方法は、第１観点から第７観点のいずれかに係る冷凍装置の蒸発器の製造方法であって、金属加工油は、揮発性である。
【００２１】
この冷凍装置の蒸発器の製造方法では、配管本体に塗布された塗布剤を乾燥させることで、配管本体の表面に金属加工油を残りにくくすることが可能になる。
【００２２】
第９観点に係る冷凍装置の蒸発器の製造方法は、第１観点から第８観点のいずれかに係る冷凍装置の蒸発器の製造方法であって、第１工程と第２工程との間に、塗布剤が塗布された伝熱管を１８０度折り曲げる工程をさらに備えている。
【発明の効果】
【００２３】
第１観点に係る冷凍装置の蒸発器の製造方法では、製造された蒸発器について、結露水や雨水に曝されることがあっても、ベンゾトリアゾール系化合物は溶出しにくいことから、防錆効果を持続させることが可能になる。
【００２４】
第３観点に係る冷凍装置の蒸発器の製造方法では、ベンゾトリアゾール系化合物を金属加工油に対して十分に溶解させることが可能になる。
【００２５】
第５観点に係る冷凍装置の蒸発器の製造方法では、貫通孔にいたるような腐食孔の起点の発生を効果的に抑制することが可能になる。
【００２６】
第６観点に係る冷凍装置の蒸発器の製造方法では、貫通孔にいたるような腐食孔の起点の発生を効果的に抑制することが可能になる。
【００２７】
第８観点に係る冷凍装置の蒸発器の製造方法では、伝熱管の表面に金属加工油を残りにくくすることが可能になる。
【図面の簡単な説明】
【００２８】
【図１】冷媒配管の概略構成図である。
【図２】折り曲げられた冷媒配管の概略図である。
【図３】伝熱フィンの概略図である。
【図４】Ｕ字管が接続される前の熱交換器を示す概略図である。
【図５】Ｕ字管が接続された熱交換器を示す概略図である。
【図６】空気調和装置の概略構成図である。
【図７】腐食性確認試験の様子を示す説明図である。
【図８】実施例１ａ〜１ｅおよび比較例１の試験結果を示す表である。
【図９】実施例２ａ〜２ｅおよび比較例１の試験結果を示す表である。
【発明を実施するための形態】
【００２９】
以下、冷媒配管の製造方法、冷媒配管および空気調和装置の一実施形態を例に挙げて説明するが、本願発明はこれに限定されるものではない。
【００３０】
（１）冷媒配管
冷媒配管は、配管本体と、防錆膜と、を有している。
【００３１】
（２）配管本体
配管本体は、円筒形状の配管であり、銅または銅合金によって構成されている。銅または銅合金の例としては、例えば、純銅、黄銅、青銅等が挙げられる。ここで、銅合金としては、銅が最も多い構成成分となっている合金が好ましい。
【００３２】
（３）防錆膜
防錆膜は、塗布剤を配管本体の外表面に塗布することで形成される。
【００３３】
ここで、防錆膜としては、配管本体の外表面に塗布された塗布剤を乾燥させることで得られるものであることが好ましい。乾燥の手法としては、表面温度が１３０℃以上２００℃以下となるような加熱乾燥であることが好ましい。
【００３４】
塗布剤は、金属加工油に対して、ベンゾトリアゾール系化合物を溶解させることで得られる。なお、金属加工油に対してベンゾトリアゾール系化合物を溶解させる手法は、特に限定されないが、例えば、マグネチックスターラー等を用いて攪拌させることで分散させてもよい。
【００３５】
（３−１）ベンゾトリアゾール系化合物
ベンゾトリアゾール系化合物は、下記式（Ｉ）で表される構造を有する。ベンゾトリアゾール系化合物としては、１種によって構成されていてもよいし、２種以上の混合物によって構成されていてもよい。
0006041014.tif 000003
【００３６】
（Ｉ）
（式中、Ｒ１〜Ｒ４はそれぞれ独立して水素またはメチル基、Ｒ５は炭素数１以上１８以下の脂肪族炭化水素基または（ＣＨ２）ｎ−Ｎ−Ｒ６−Ｒ７（ｎは１以上３以下の整数、Ｒ６、Ｒ７はそれぞれ独立して炭素数１以上１８以下の脂肪族炭化水素基）を表す。）
なお、上記式中、Ｒ１〜Ｒ４はそれぞれ独立して水素またはメチル基、Ｒ５は炭素数８以上１８以下の脂肪族炭化水素基または（ＣＨ２）ｎ−Ｎ−Ｒ６−Ｒ７（ｎは１以上３以下の整数、Ｒ６、Ｒ７はそれぞれ独立して炭素数８以上１８以下の脂肪族炭化水素基）であることが金属加工油への溶解性を高める観点からより好ましい。
【００３７】
ここで、ベンゾトリアゾール系化合物としては、例えば、Ｎ，Ｎ−ジメチルベンゾトリアゾール−１−メタンアミン、Ｎ，Ｎ−ジエチルベンゾトリアゾール−１−メタンアミン、Ｎ，Ｎ−ジプロピルベンゾトリアゾール−１−メタンアミン、Ｎ，Ｎ−ジブチルベンゾトリアゾール−１−メタンアミン、Ｎ，Ｎ−ジヘキシルベンゾトリアゾール−１−メタンアミン、Ｎ，Ｎ−ジオクチルベンゾトリアゾール−１−メタンアミン、１−［Ｎ，Ｎ−ビス（２−エチルヘキシル）アミノメチル］−１Ｈ−ベンゾトリアゾール、Ｎ，Ｎ−ジメチル−４−ベンゾトリアゾール−１−メタンアミン、Ｎ，Ｎ−ジメチル−５−ベンゾトリアゾール−１−メタンアミン、Ｎ，Ｎ−ジエチル−４−ベンゾトリアゾール−１−メタンアミン、Ｎ，Ｎ−ジエチル−５−ベンゾトリアゾール−１−メタンアミン、Ｎ，Ｎ−ジプロピル−４−ベンゾトリアゾール−１−メタンアミン、Ｎ，Ｎ−ジプロピル−５−ベンゾトリアゾール−１−メタンアミン、Ｎ，Ｎ−ジブチル−４−ベンゾトリアゾール−１−メタンアミン、Ｎ，Ｎ−ジブチル−５−ベンゾトリアゾール−１−メタンアミン、Ｎ，Ｎ−ジヘキシル−４−ベンゾトリアゾール−１−メタンアミン、Ｎ，Ｎ−ジヘキシル−５−ベンゾトリアゾール−１−メタンアミン、Ｎ，Ｎ−ビス（２−エチルヘキシル）−４−メチル−１Ｈ−ベンゾトリアゾール−１−メタンアミン、Ｎ，Ｎ−ビス（２−エチルヘキシル）−５−メチル−１Ｈ−ベンゾトリアゾール−１−メタンアミン、Ｎ，Ｎ−ジオレイル−４−メチルベンゾトリアゾール−１−メタンアミン、Ｎ，Ｎ−ジオレイル−５−メチルベンゾトリアゾール−１−メタンアミン、Ｎ，Ｎ−ジステアリル−４−メチルベンゾトリアゾール−１−メタンアミン、Ｎ，Ｎ−ジステアリル−５−メチルベンゾトリアゾール−１−メタンアミン、およびこれらの混合物を挙げることができる。
【００３８】
なお、好ましいベンゾトリアゾール系化合物としては、Ｎ，Ｎ−ビス（２−エチルヘキシル）−４−メチル−１Ｈ−ベンゾトリアゾール−１−メタンアミン（ＣＡＳ：８０５８４−９０−３）や、Ｎ，Ｎ−ビス（２−エチルヘキシル）−５−メチル−１Ｈ−ベンゾトリアゾール−１−メタンアミン（ＣＡＳ：８０５９５−７４−０）や、これらの混合物、または、１−［Ｎ，Ｎ−ビス（２−エチルヘキシル）アミノメチル］−１Ｈ−ベンゾトリアゾール（ＣＡＳ：８０３０１−６４−０）を挙げることができる。
【００３９】
以上の構造のベンゾトリアゾール系化合物は、比較的親水性であるベンゾトリアゾールから構成されるＢＴＡ部分と、比較的親油性である親油性部分と、を有して構成されている。
【００４０】
ベンゾトリアゾール系化合物としては、市販品を用いてもよい。このような市販品としては、特に限定されないが、例えば、大和化成社製の商品名ＯＡ−３８６、城北化学工業社製の商品名ＢＴ−ＬＸ等が挙げられる。
【００４１】
ベンゾトリアゾール系化合物の塗布剤における配合濃度の下限は、腐食孔を発生しにくくする観点から、０．１ｗｔ％以上であることが好ましい。また、ベンゾトリアゾール系化合物の塗布剤における配合濃度の上限は、それ以上配合させたとしても腐食孔の発生を抑制する効果の上昇が期待しにくいこと、および、コストを低廉にすることができることから、１ｗｔ％以下であることが好ましく、０．５ｗｔ％以下であることがより好ましい。
【００４２】
ベンゾトリアゾール系化合物として、Ｎ，Ｎ−ビス（２−エチルヘキシル）−４−メチル−１Ｈ−ベンゾトリアゾール−１−メタンアミンと、Ｎ，Ｎ−ビス（２−エチルヘキシル）−５−メチル−１Ｈ−ベンゾトリアゾール−１−メタンアミンと、の混合物を用いる場合には、塗布剤における配合濃度が０．２ｗｔ％以上１．０ｗｔ％以下であることが好ましく、０．２ｗｔ％以上０．６ｗｔ％以下であることがより好ましい。
【００４３】
また、ベンゾトリアゾール系化合物の種類によらず、腐食孔の発生を抑制する観点からは、ベンゾトリアゾール系化合物の塗布剤における配合濃度が０．４ｗｔ％以上１．０ｗｔ％以下であることが好ましく、０．４ｗｔ％以上０．６ｗｔ％以下であることがより好ましい。
【００４４】
（３−２）金属加工油
金属加工油としては、特に限定されないが、金属の加工用に用いられる加工油であって、アルミニウムや銅等の金属に対して腐食性が無い（錆びさせにくい）ものが好ましい。
【００４５】
また、金属加工油としては、加工後の加熱乾燥により実質的に焼失させることが可能となるように、大気圧下において１８０℃以上で揮発するものが好ましい。このように加工後の加熱乾燥により金属加工油を実質的に焼失させることができる場合には、残存物の劣化や分解により生じるギ酸などの有機物の発生を抑制することができ、当該有機物に由来して生じやすい蟻の巣状の腐食を抑制することが可能になる。
【００４６】
なお、ベンゾトリアゾール系化合物のみを配管本体に塗布すると、粘度が高いために加工時の材料ロスが生じやすく塗布効率が悪いため、ベンゾトリアゾール系化合物は金属加工油に溶解させた状態で塗布される。
【００４７】
金属加工油は、４０℃における動粘度が、１．０ｍｍ２／ｓ以上５．０ｍｍ２／ｓ以下であることが好ましく、１．２ｍｍ２／ｓ以上２．５ｍｍ２／ｓ以下であることがより好ましい。なお、当該動粘度は、ＪＩＳ Ｋ２２８３にしたがって測定される値である。
【００４８】
また、金属加工油の１５℃における密度は、０．７５ｇ／ｃｍ３以上０．７９ｇ／ｃｍ３以下であることが好ましい。なお、当該密度は、ＪＩＳ Ｋ２２４９にしたがって測定される値である。
【００４９】
また、金属加工油は、その酸価が０ｍｇＫＯＨ／ｇであることが好ましい。このような金属加工油としては、ギ酸や酢酸などの低級カルボン酸を含まないものが好ましい。
【００５０】
以上の金属加工油は、市販品を用いてもよい。このような市販品としては、例えば、出光興産社製のダフニーパンチオイルＡＦ−Ａシリーズ、エヌ・エスルブリカンツ社製のプロホーマーシリーズ等が挙げられ、なかでも、出光興産社製の商品名「ＡＦ−２Ａ」、「ＡＦ−２ＡＳ」や、エヌ・エスルブリカンツ社製の商品名「プロホーマー ＲＦ５２０」、「プロホーマー ＲＦ５１０」がより好ましく、出光興産社製の商品名「ＡＦ−２Ａ」が特に好ましい。
【００５１】
（４）冷媒配管および熱交換器の製造方法
冷媒配管は、例えば、以下のようにして製造される。
【００５２】
まず、上述した銅または銅合金によって構成される配管本体、上述したベンゾトリアゾール系化合物および金属加工油を用意する。
【００５３】
用意したベンゾトリアゾール系化合物を金属加工油に溶解させることで、塗布剤を得る。
【００５４】
配管本体の外表面に対して、この塗布剤を塗布することで、防錆膜を形成させる。
【００５５】
以上のようにして得られる冷媒配管５０の側断面図を図１に示す。ここで、冷媒配管５０は、円筒形状の配管本体５１と、配管本体５１の外表面に形成された防錆膜５２を有している。
【００５６】
なお、塗布剤は、用意した配管本体の外表面にそのまま塗布してもよいが、配管本体の外表面を前処理した後に塗布してもよい。ここで、配管本体の前処理としては、例えば、アセトン等の溶剤を用いた脱脂処理やアルカリ性液体を用いた脱脂処理が挙げられる。
【００５７】
ここで、防錆膜を形成させるために、配管本体の外表面に塗布された塗布剤を加熱乾燥させてもよい。このような加熱乾燥を行った後は、特に限定されないが、ベンゾトリアゾール系化合物のうちのベンゾトリアゾール部分のうちのベンゼン環から最も離れた位置の窒素原子が、配管本体の銅に対して配位結合により結合されているものと考えられる。
【００５８】
この冷媒配管は、内部に冷媒を流す配管として用いることができるが、冷媒回路において用いられる箇所は特に限定されず、例えば、熱交換器の伝熱管として用いてもよいし、冷媒回路の主要構成機器（圧縮機、膨張弁、熱交換器等）を接続する接続配管として用いてもよい。
【００５９】
なお、冷媒配管を空気調和装置の熱交換器における伝熱管として用いる場合には、当該伝熱管に貫通される伝熱フィンに対しても、上記塗布剤を塗布するようにしてもよい。以下、冷媒配管を空気調和装置の熱交換器における伝熱管として用いる場合の当該熱交換器の製造方法を説明する。
【００６０】
まず、配管本体５１の外表面に、金属加工油に対してベンゾトリアゾール系化合物を溶解させることで得られる塗布剤を塗布する。そして、このように塗布剤が塗布された冷媒配管５０（金属加工油を含む塗布剤が未乾燥のもの）を、図２に示すように、１８０度折り曲げて、ヘアピン形状の冷媒配管５０とする。そして、このようなヘアピン形状の冷媒配管５０を複数本並べる。
【００６１】
ここで、図３に示すように、板状の伝熱フィン６０を用意する。伝熱フィン６０は、フィン本体６１と、複数本の冷媒配管５０を貫通させるためにフィン本体６１の板厚方向に貫通するように設けられた複数の孔６２と、を有している。この伝熱フィン６０は、例えば、アルミニウムもしくはアルミニウム合金によって構成される。このような伝熱フィン６０は、金属加工油が塗布される。この伝熱フィン６０に塗布される金属加工油としては、特に限定されないが、上述した塗布剤を構成する金属加工油と同じであってもよいし、上述した塗布剤と同じであってもよい。
【００６２】
このように金属加工油が塗布された複数の伝熱フィン６０は、図４に示すように、並んで配置されている複数本のヘアピン形状の冷媒配管５０に対して挿入される。ここで、複数の伝熱フィン６０を全て挿入した後、伝熱管としての冷媒配管５０は、内側から内径を大きくするように拡管され、冷媒配管５０の外径が伝熱フィン６０の孔６２の内径と一致し、冷媒配管５０と伝熱フィン６０とが密着する。
【００６３】
以上のようにして得られた複数の冷媒配管５０と複数の伝熱フィン６０は、加熱乾燥される。加熱乾燥時の冷媒配管５０と伝熱フィン６０の表面温度としては、特に限定されないが、例えば、１３０℃以上２００℃以下であることが好ましい。ここで、冷媒配管５０の配管本体５１の表面に塗布されていた塗布剤のうち、金属加工油は揮発等により実質的に焼失する。また、伝熱フィン６０の表面に塗布されていた金属加工油等も同様に揮発等により実質的に焼失する。
【００６４】
なお、炉から取り出された構造体は、図５に示すように、冷媒配管５０の曲げ部分５０ａとは反対側の複数の端部に対して、複数のＵ字管７０がそれぞれロウ付け接続される。このようにして得られる熱交換器（後述する２３、３１）は、空気調和装置の冷媒回路の一部を構成することとなる。
【００６５】
（５）冷媒配管を有する熱交換器を備えた空気調和装置
上述の冷媒配管を有する熱交換器２３、３１を備えた空気調和装置１００の例を、図６を参照しつつ、以下に説明する。
【００６６】
空気調和装置１００は、冷媒回路１０と、室外ファン２４と、室内ファン３２と、制御部７等を有している。
【００６７】
冷媒回路１０は、圧縮機２１、四路切換弁２２、室外熱交換器２３、膨張弁２５、室内熱交換器３１を有している。冷媒回路１０は、四路切換弁２２の接続状態を切り換えることで冷房運転と暖房運転を切り換えて行うことが可能になっている。
【００６８】
なお、室内熱交換器３１および室内ファン３２は、空調対象空間に配置される室内ユニット３０の内部に設けられている。また、圧縮機２１、四路切換弁２２、室外熱交換器２３、膨張弁２５、室外ファン２４、制御部７は、空調対象空間外に配置される室外ユニット２０の内部に設けられている。
【００６９】
冷房運転時には、圧縮機２１から吐出された冷媒は、四路切換弁２２の接続ポートの１つを通過した後、冷媒の放熱器として機能する室外熱交換器２３に送られる。室外熱交換器２３において放熱した冷媒は、膨張弁２５を通過する際に減圧され、冷媒の蒸発器として機能する室内熱交換器３１に送られる。室内熱交換器３１で蒸発した冷媒は、四路切換弁２２の接続ポートの別の１つを通過して、再び圧縮機２１に吸入される。
【００７０】
暖房運転時には、圧縮機２１から吐出された冷媒は、四路切換弁２２の接続ポートの１つを通過した後、冷媒の放熱器として機能する室内熱交換器３１に送られる。室内熱交換器３１において放熱した冷媒は、膨張弁２５を通過する際に減圧され、冷媒の蒸発器として機能する室外熱交換器２３に送られる。室外熱交換器２３で蒸発した冷媒は、四路切換弁２２の接続ポートの別の１つを通過して、再び圧縮機２１に吸入される。
【００７１】
なお、制御部７は、図示しない各種センサの検知情報に基づいて、圧縮機２１の駆動周波数、膨張弁２５の弁開度、室外ファン２４の風量、室内ファン３２の風量などを制御する。
【実施例】
【００７２】
以下、冷媒配管の実施例および比較例を示すが、本願発明はこれらに限定されるものではない。
【００７３】
（実施例１ａ〜１ｅ、比較例１）
ベンゾトリアゾール系化合物としての大和化成社製の商品名ＯＡ−３８６を、金属加工油としての出光興産社製の商品名ＡＦ−２Ａに対して溶解させた塗布剤を得た。当該塗布剤を、配管本体としての上海龍陽精密複合銅管有限公司社製の溝付加工銅管の外表面に塗布し、１３０℃の環境下で３分乾燥させ、冷媒配管を得た。
【００７４】
ここで、塗布剤におけるベンゾトリアゾール系化合物の重量比率が０．１ｗｔ％である例を実施例１ａとし、当該重量比率が０．２ｗｔ％である例を実施例１ｂとし、当該重量比率が０．３ｗｔ％である例を実施例１ｃとし、重量比率が０．４ｗｔ％である例を実施例１ｄとし、当該重量比率が０．５ｗｔ％である例を実施例１ｅとし、当該ベンゾトリアゾール系化合物を配合していない例を比較例１とした。
【００７５】
（実施例２ａ〜２ｅ）
ベンゾトリアゾール系化合物としての城北化学工業社製の商品名ＢＴ−ＬＸを、金属加工油としての出光興産社製の商品名ＡＦ−２Ａに対して溶解させた塗布剤を得た。当該塗布剤を、配管本体としての上海龍陽精密複合銅管有限公司社製の溝付加工銅管の外表面に塗布し、１３０℃の環境下で３分乾燥させ、冷媒配管を得た。
【００７６】
ここで、塗布剤におけるベンゾトリアゾール系化合物の重量比率が０．１ｗｔ％である例を実施例２ａとし、当該重量比率が０．２ｗｔ％である例を実施例２ｂとし、当該重量比率が０．３ｗｔ％である例を実施例２ｃとし、重量比率が０．４ｗｔ％である例を実施例２ｄとし、当該重量比率が０．５ｗｔ％である例を実施例２ｅとした。
【００７７】
（腐食性確認試験）
これらの各実施例１ａ〜１ｅ、２ａ〜２ｅ、比較例１のそれぞれについて、図７に示す環境下に曝した際の腐食の発生度合いを確認する試験を行った。
【００７８】
図７に示すように、各実施例１ａ〜１ｅ、２ａ〜２ｅ、比較例１のサンプルとなる冷媒配管５０を、円筒形状のガラス管９１の中に入れ、ガラス管９１の上下をシリコン栓により密閉した。冷媒配管５０は、管の内側における腐食が生じないようにするため、長手方向の両端をホットメルト樹脂９３によって密閉した。また、冷媒配管５０は、その上方の周囲にＰＴＦＥによって構成されるシールテープ９４を張り、ガラス管９１に固定した。当該密閉空間（ガラス管９１の内部であって冷媒配管５０の外部）の中には、水９５を入れた。以上の環境下において、冷媒配管５０を常温で４週間曝した。
【００７９】
ここで、比較例１については、同一条件の冷媒配管５０を９本用意して試験を行い、実施例１ａ〜１ｅ、２ａ〜２ｅでは同一条件の冷媒配管を８本用意して試験を行った。  なお、当該密閉空間においては、ホットメルト樹脂９３等の有機物からギ酸が生成され、当該ギ酸が冷媒配管５０の腐食を生じさせるものと考えられる。
【００８０】
図８および図９に、各試験結果を示す。図８、図９において棒状で示す部分の中に記載されている数字は、当該試験における対応する結果が生じた冷媒配管５０の本数を示している。
【００８１】
ここで、腐食孔（起点）の発生の有無は、まず目視で変色の有無を確認し、数十μｍ以上の腐食孔（起点）についてはマイクロスコープにより観察し、さらに微細な腐食孔（起点）についてはＳＥＭにより観察することで、腐食孔（起点）の有無を確認した。亜酸化銅の発生の有無は、目視により行い、外観上において黒っぽい変色が生じていた場合に亜酸化銅の発生が有るとして判断した。
【００８２】
図８、図９に示すように、いずれの例においても、試験条件においては、冷媒配管５０の肉厚方向に貫通した腐食孔は発生しなかった。
【００８３】
ベンゾトリアゾール系化合物としての大和化成社製の商品名ＯＡ−３８６を用いた実施例１ａ〜１ｅによれば、図８に示すように、ベンゾトリアゾール系化合物の配合濃度が０．２ｗｔ％以上の場合に、腐食孔（起点）の発生も亜酸化銅の発生も無いことから、好ましいことが分かる。
【００８４】
ベンゾトリアゾール系化合物としての城北化学工業社製の商品名ＢＴ−ＬＸを用いた実施例２ａ〜２ｅによれば、図９に示すように、ベンゾトリアゾール系化合物の配合濃度が０．４ｗｔ％以上の場合に、腐食孔（起点）の発生も亜酸化銅の発生も無いことから、好ましいことが分かる。
【００８５】
（６）特徴
本実施形態の冷媒配管は、結露水や雨水に曝されることがあっても、ベンゾトリアゾール系化合物は溶出しにくいことから、防錆効果を持続させることが可能になる。
【００８６】
また、冷媒配管を空気調和装置の熱交換器において用いた場合には、冷媒の蒸発器として当該熱交換器を機能させることで当該熱交換器の表面に結露水が生じることがあっても、防錆効果を持続させることが可能になる。
【００８７】
さらに、空気調和装置の室外ユニットを構成する室外熱交換器や各種配管において本実施形態の冷媒配管を採用した場合には、屋外に配置されることで雨水に当たることがあっても、防錆効果を持続させることが可能になる。
【符号の説明】
【００８８】
７  制御部
１０  冷媒回路
２１  圧縮機
２２  四路切換弁
２３  室外熱交換器（熱交換器）
２５  膨張弁
３１  室内熱交換器（熱交換器）
５０  冷媒配管
５０ａ  曲げ部分
５１  配管本体
５２  防錆膜
６０  伝熱フィン
６１  フィン本体
６２  孔
７０  Ｕ字管
１００      空気調和装置
【先行技術文献】
【特許文献】
【００８９】
【特許文献１】特開２０１１−１８４７１４号公報
【要約】      （修正有）【課題】銅を含む冷媒配管において腐食を抑制できる冷媒配管の製造方法、冷媒配管及び空気調和装置の提供。【解決手段】銅又は銅合金によって構成される配管本体５１の外表面に対して、式（Ｉ）で表わされるベンゾトリアゾール系化合物１種又は２種以上を金属加工油に溶解させて得られる塗布剤を塗布し、防錆膜５２を形成する冷媒配管５０の製造方法。冷媒配管５０を空気調和装置の蒸発器として用いた場合に、結露水が生じても、ベンゾトリアゾール系化合物は溶出し難いことから、防錆効果の持続が可能になる冷媒配管５０の製造方法。0006041014.tif 000005【選択図】図１【図１】
0006041014.tif 000006
【図２】
0006041014.tif 000007
【図３】
0006041014.tif 000008
【図４】
0006041014.tif 000009
【図５】
0006041014.tif 000010
【図６】
0006041014.tif 000011
【図７】
0006041014.tif 000012
【図８】
0006041014.tif 000013
【図９】
0006041014.tif 000014